본 발명은 치과 용도에 적합한 다층 산화물 세라믹체, 특히 예비 소결된 다층 산화물 세라믹 블랭크 및 산화물 세라믹 미가공체에 관한 것이다. 이들 세라믹체 및 미가공체는 변형 없이 추가로 소결시킴으로써 열적으로 치밀화될 수 있고 따라서 치아 복원물의 제조에 특히 적합하다. 또한, 본 발명은 이러한 다층 산화물 세라믹체의 제조 방법뿐만 아니라 다층 산화물 세라믹체를 사용하는 치아 복원물의 제조 방법에 관한 것이다.
주어진 문장을 읽고 간략하게 요약해주세요.

문장: 
[ 발명의 명칭 ]
산화물 세라믹의 소결 키네틱스의 제어 CONTROLLING OF SINTERING KINETICS OF OXIDE CERAMICS
[ 기술분야 ]
본 발명은 치과 용도를 위한 다층 산화물 세라믹체, 특히 예비 소결된(presintered) 산화물 세라믹 블랭크(blank) 및 산화물 세라믹 미가공체(green body)에 관한 것이다.  이들 세라믹체 및 미가공체는 변형(distortion) 없이 추가로 소결시킴으로써 열적으로 치밀화될 수 있고 따라서 자연치의 광학 특성을 면밀하게 모방할 수 있게 하면서 우수한 기계적 특성 및 매우 높은 정확도의 착용감(fit)을 갖는 치아 복원물(dental restoration)의 제조에 특히 적합하다.  또한, 본 발명은 이러한 다층 산화물 세라믹체의 제조 방법뿐만 아니라 다층 산화물 세라믹체를 사용하는 치아 복원물의 제조 방법에 관한 것이다.
[ 배경기술 ]
다년간 산화물 세라믹 재료는 치아 임플란트와 복원물의 제조에 사용되어 왔다.  이러한 세라믹은 전형적으로 정방정계 지르코니아 다결정 (TZP) 형태의 지르코니아를 기재로 한다.  순수한 ZrO2는 부피의 실질적인 증가를 동반하는 950℃ 미만의 온도에서 정방정계에서 단사정계 상 변태(phase transformation)를 겪는다.  주위 온도에서 지르코니아를 그의 정방정계 형태로 유지하는 것은 첨가제, 예컨대 Y2O3, CeO2, MgO 또는 CaO의 사용을 필요로 한다.  이들 첨가제는 정방정계에서 단사정계 변태를 억제하고, 그로 인해 지르코니아가 전부 또는 부분적으로 그의 정방정계 형태인 준안정성 상태를 초래한다.  이러한 준안정성 정방정계 지르코니아 세라믹에서 균열이 형성되는 경우, 균열 선단에서의 변형은 정방정계에서 단사정계 형태로의 국소 변태를 촉발하고, 그와 연관된 부피 증가는 균열 전파를 효율적으로 저지한다.  이러한 소위 변태 강인화 메커니즘(toughting mechanism)은 안정화된 지르코니아 세라믹의 높은 강인성(toughness)을 제공한다 (문헌 [Hannink et al., J. Am. Ceram. Soc. 2000, 83, 461-487]).  이는, 지르코니아의 생체-불활성과 함께, 정형외과학 및 치아 복원물에서의 도핑된(doped) TZP의 사용을 야기하였다.  오늘날, 특히, Y2O3 (Y-TZP)로, 전형적으로 Al2O3 (약 0.25 wt.-%)의 첨가와 함께, 안정화된 정방정계 지르코니아 다결정이 올세라믹(all-ceramic) 치과 생체재료로서 널리 사용된다 (문헌 [Denry et al., Dental Materials 2008, 24, 299-307]).세라믹을 제조하기 위한 다양한 방법이 공지되어 있다.  바람직한 방법은 (i) 단축 가압성형(uniaxial pressing) 또는 냉간 정수압 가압성형(cold isostatic pressing) (CIP) 후에 통상적인 소결, (ii) 슬립 캐스팅(slip casting) 후에 통상적인 소결, 및 (iii) 열간 가압성형(hot pressing) (HIP) 또는 열간 정수압 가압성형(hot isostatic pressing) (HIP)을 포함한다.치과 용도를 위해, 세라믹 재료의 제조는 종종 성형 단계로 분리되는 두 개의 치밀화 단계를 포함한다.  따라서, 세라믹 재료는 가압성형 또는 주조(cast)된 다음에 중간체 개방 다공질 상태로 예비 소결될 수 있다.  그 다음에, 세라믹 재료의 성형 또는 예비성형이 수행된 후에, 추가 소결에 의해 최종 열적 치밀화가 수행될 수 있다.치아 복원물의 심미적 외관을 증강시키기 위해, 치아 복원 재료로서 사용하기 위한 세라믹은 종종 착색이 제공될 필요가 있다.  세라믹 재료를 착색하는 다수의 방법이 공지되어 있다.착색(colored) 치과용 세라믹 재료를 수득하기 위한 한 접근법은 금속 화합물 용액의 침윤(infiltration)에 의해 다공질 상태의 세라믹 물질의 착색을 사용한다.  전형적으로 공정은 다공질 구조를 건조시키는 단계, 다공질 구조를 착색 용액으로 전부 또는 부분적으로 침윤시키는 단계, 표면을 세정하고 침윤된 구조를 건조시키는 단계, 임의로 다공질 구조를 추가의 착색 용액으로 침윤시키는 단계, 및 최종적으로 소결시키는 단계를 포함한다.관련 공정 및 방법을 기재하는 이하의 특허 및 특허 출원은 그 전문이 본원에 참조로 포함된다.US 6,709,694 B1은 전이 금속의 착물 또는 염의 용액으로 다공질 또는 흡수성 상태의 산화물 세라믹을 착색하는 방법을 기재한다.EP 1 486 476 A1은 금속 염, 용매 및 1,000 내지 200,000의 범위의 Mn을 갖는 폴리에틸렌 글리콜을 포함하는 용액을 사용하여 예비 소결된 세라믹체를 착색하는 방법을 기재한다.이러한 접근법은 치과 기술자의 복잡한 공정 및 수득된 색 분포의 낮은 균질성으로 어려움을 겪는다.  더욱이, 착색 이온의 농도에 따라, 확대율은 착색 층 내에서 변화할 수 있고, 이는 최종 소결 단계 동안에 착색 부분과 착색되지 않은 부분 사이에 응력을 야기한다.또 다른 접근법은 착색 물질과 함께 지르코니아의 공동침전을 통해 또는 지르코니아 분말과 착색 물질의 용액을 접촉시킴으로써 다양한 분말 특성의 예비착색된(precolored) 1차 및 2차 입자를 달성하는 지르코니아 분말의 예비착색을 포함한다.US 5,011,403 A는 착색 전이 금속 산화물을 부분적으로 안정화된 산화지르코늄 분말에 첨가함으로써 수득된 분말을 압축하고 소결시킴에 의한 착색 브래킷(bracket)의 제법을 기재하며, 여기서 전이 금속 산화물은 분말화 형태로 혼입되거나 산화지르코늄 분말을 전이 금속 산화물의 수용성 염의 용액으로 분사(atomizing)함으로써 혼입된다,US 5,263,858 A는 치과교정 용도를 위한 브래킷으로서 사용될 수 있는 상아-색상의 소결된 지르코니아체의 제법을 기재하며, 이러한 방법은 (A) 지르코늄, 안정제, 에르븀 및 프라세오디뮴의 화합물을 함유하는 용액의 공동침전 및 하소(calcination) 또는 (B) 에르븀 및 프라세오디뮴 화합물의 용액을 안정화제를 함유하는 지르코니아 분말과 혼합함으로써 혼합 분말을 제조하고, 생성된 분말로부터 성형체를 형성시키고 소결시키는 것을 포함한다.US 5,656,564 A는 안정화된 지르코니아 분말을 착색제와 습식 혼합하고, 수득된 분말을 몰딩하고 소결시킴으로서 제조되는 치과교정 브래킷 재료를 위한 착색 소결된 지르코니아체를 기재한다.US 6,713,421 A는 산화지르코늄, 알루미늄, 갈륨, 게르마늄 및 인듐의 산화물 중 적어도 하나를 포함하고 착색 첨가제를 추가로 포함하는 세라믹 조성물을 기재로 하는 블랭크를 기재한다.  세라믹 조성물은 공동침전 및 하소에 의해 제조된다.또 다른 접근법은 코팅 기법에 의해 즉시 가압성형가능한(ready-to-press) 세라믹 분말의 착색을 포함한다.US 2007/292597 A1은 산화물 분말을 착색 물질로 코팅하고, 착색 분말을 가압성형하여 성형체를 생성시키고 압축 성형체를 소결시키는 것을 포함하는, 단색 및 다색 블랭크 및 치과 성형품의 제조 방법을 기재한다.US 2008/0274440 A1은 세라믹 재료로 제작되고, 치아 보철물의 색 및 주변 치열과 잇몸 조직과 일치하도록 음영처리된(shaded) 치아 보철물을 지지하기 위한 단일 유닛(unit) 구조를 포함하는 치아 임플란트 지대치(abutment)를 기재한다.  지대치의 음영처리는 특히 US 2007/292597 A1에 따라 산화물 분말을 착색 물질로 코팅함으로써 달성될 수 있다.또 다른 접근법은 착색 및 착색되지 않은 분말 및 안료를 혼합 및 블렌딩함으로써 착색하는 것을 포함한다.US 6,379,593은 상이하게 착색된 세라믹 재료를 압밀화 다이(compacting die)에 연속적으로 도입하고, 성형체의 형태로 가압성형하고 소결시키는 것을 포함하는, 치아 복원물을 형성시키기 위한 추가 가공에 적합한 다색 성형체의 제조 방법을 기재한다.US 2007/272120 A1은 상이한 광학 특성을 갖는 제1 및 제2 세라믹 화합물을 포함하고, 상기 세라믹 화합물 사이의 전이 영역을 추가로 포함하며, 여기서 생성된 광학 특성의 변화 기울기(variation gradient)가 실질적으로 일정한 것인, 세라믹 블록을 기재한다.US 2008/064011 A1은 상이하게 착색된 주된 층과 중간층을 가지며, 여기서 중간층 사이의 색 변화가 주된 층 사이의 색 변화의 방향에 반대되는 방향으로 일어나는 것인 다색 성형체를 기재한다.  또한, 상이하게 착색된 주된 층과 주된 층의 재료의 혼합물을 포함하는 중간층을 갖는 다색 성형체가 개시되어 있다. WO 2008/083358 A1은 상이한 착색의 동심 내부 및 외부 영역을 갖는 다색 치과용 블랭크를 기재한다.US 2010/0216095 A1은 Y-TZP를 착색 성분과 혼합하여 실질적으로 균질한 음영처리된 골재 재료(aggregate material)를 수득하고, 상이하게 음영처리된 골재 재료를 혼합하고, 가압성형하고 소결시킴으로써, 음영처리된 치과용 세라믹의 제조를 기재한다. US 2011/0189636 A1은 상이하게 착색된 제1 및 제2 구성요소를 포함하며, 여기서 제2 구성요소가 제1 구성요소 내에 배열되어 만곡된 계면을 형성하는 것인, 성형체를 기재한다.US 2012/139141 A1은 Y-TZP 분말을 착색제의 용액으로 처리하여 색소침착된(pigmented) 분말을 수득하고, 색소침착된 분말을 착색되지 않은 분말과 혼합하고, 혼합된 분말을 가압성형하고 소결시킴으로써, 음영처리된 산화지르코늄 물품의 제법을 기재한다. 이들 선행 기술의 기법은 본원에 사용된 상이한 세라믹 분말, 예컨대 착색 및 착색되지 않은 분말의 조합 또는 상이하게 착색된 분말의 조합의 상이함과 비적합성(incompatible) 소결 키네틱스(sintering kinetics)의 문제로 어려움을 겪는 것으로 밝혀졌다.  상이한 분말을 조합하여 다층 세라믹체의 상이한 층을 형성하는 경우, 소결 키네틱스에서의 이들 차이는 소결 직후 세라믹체의 변형을 초래할 수 있다.  이러한 변형은 치과 용도에 특히 부적합하다.
[ 발명의 개요 ]
상기의 관점에서, 선행 기술의 상기 기재된 단점을 극복할 필요가 있다.  따라서 본 발명의 목적은 열적 치밀화 단계 동안에 변형을 전혀 나타내지 않는 상이하게 착색된 층을 포함하는 다층 산화물 세라믹체, 특히 산화물 세라믹 블랭크를 제공하고, 특히, 높은 정확도의 착용감, 치과 기술자를 위한 신뢰할 만하고 용이한 가공 및 최종적으로 치밀화된 세라믹의 매우 높은 심미적 외관을 갖는 치과용 물품의 제조에 유용한 세라믹체를 제공하는 것이다.
[ 발명을 실시하기 위한 구체적인 내용 ]
본 발명의 제1 측면에 따라, 이러한 문제는 2개 이상의 상이한 층을 포함하고 상이한 층 각각에 대해 HV2.5의 1회 이상의 측정에 기초하여 계산되는, 0.4 미만, 특히 0.35 미만, 더욱 특히 0.3 미만, 바람직하게는 0.25 미만, 더욱 바람직하게는 0.2 미만, 가장 바람직하게는 0.1 미만의 변형 계수(coefficient of distortion)를 갖는, 치과 용도를 위한 예비 소결된 다층 산화물 세라믹 블랭크에 의해 해결된다.상기 계수에서,HV2.5는 ISO 14705:2008에 따라 2.5 kgf (24.517 N)의 하중에서 측정된 비커스(Vickers) 경도이고;HVmax는 HV2.5의 측정 값의 최대이고;HVmin은 HV2.5의 측정 값의 최소이며;는 HV2.5의 측정 값의 산술 평균이다.놀랍게도, 본 발명에 따른 블랭크는 최종 소결 단계 동안에 변형을 전혀 나타내지 않거나 본질적으로 변형을 전혀 나타내지 않는 것으로 밝혀졌다.  특히, 이들은 상이한 층 사이의 소결 키네틱스 또는 수축 거동에서의 상당한 차이로 어려움을 겪지 않는다.  더욱이, 표준 ISO 14705:2008에 따른 비커스 경도의 측정은 예기치 않게 예비 소결된 다층 블랭크 내에 상이한 위치의 소결 거동을 식별하고 예측하기에 적합한 것으로 밝혀졌다.본 발명에 따른 블랭크는 바람직하게는, 멀티-유닛(multi-unit) 치아 복원물, 더욱 바람직하게는 2개 이상의 유닛에 걸친 치아 복원물, 특히 2개 이상의 유닛에 걸친 브릿지의 제조에 적합하다.블랭크는 바람직하게는 화학적 조성의 면에서 상이한, 2개 이상의 상이한 층을 포함한다.층은 바람직하게는 평행하게 서로의 상단에 배열되는 평면 층이다.  블랭크는 바람직하게는 직사각형 블록, 디스크, 실린더, 치과용 예비성형체(dental preshape), 지대치 예비성형체, 치아 부문(tooth sector), 편자, 원뿔, 원뿔 세그먼트(segment), 피라미드, 피라미드 세그먼트, 원환면(torus), 원환면 세그먼트, 원뿔형 절두체, 원뿔형 절두체 세그먼트, 튜브, 튜브 세그먼트, 구체, 또는 구체 세그먼트, 타원체 또는 타원체 세그먼트의 형태 (각각의 경우에 노치(notch) 또는 레지(ledge)가 있거나 없음)이다.산화물 세라믹은 일반적으로, 산화물 화합물을 기재로 하며, 만약에 있다면, 매우 낮은 양의 유리 상을 포함하는 고도 결정질 세라믹 재료이다.  전형적인 산화물 세라믹은 ZrO2, Al2O3, TiO2, MgO, 그의 조합물, 고용체 및 복합체를 기재로 한다.  ZrO2 및/또는 Al2O3를 기재로 하는 산화물 세라믹이 특히 바람직하다.지르코니아를 기재로 하고, 더욱 특히, 예를 들어 Y2O3, CeO2, MgO 및/또는 CaO에 의해 적합하게 안정화되는 정방정계 지르코니아 다결정 (TZP)을 기재로 하는 산화물 세라믹이 더더욱 바람직하다.  특히 바람직한 산화물 세라믹은 이트리아 안정화된 정방정계 지르코니아 다결정 (Y-TZP), 세리아 안정화된 정방정계 지르코니아 다결정 (Ce-TZP), 지르코니아 강인화 알루미나 (ZTA) 및 알루미나 강인화 지르코니아 (ATZ)를 포함한다.지르코니아를 기재로 하는 산화물 세라믹 중 ZrO2, Y2O3 및 HfO2의 총량은 99.0 wt.-% 이상인 것이 특히 바람직하다.  지르코니아를 기재로 하는 산화물 세라믹이 하기 성분을 명시된 양으로 포함하는 것이 추가로 바람직하다:Y2O3	2.0 내지 10.0 wt.-%, 특히 4.5 내지 6.0 wt.-%;HfO2	5.0 wt.-% 이하;Al2O3	0.5 wt.-% 이하;SiO2	0.1 wt.-% 이하; 및Na2O	0.1 wt.-% 이하.전형적으로 블랭크의 상이한 층은 상이한 색을 갖는다.  본원에 사용된 바와 같이, 용어 "색" 및 "착색"은 층의 색, 휘도 및/또는 반투명에 관한 것이다."반투명"은 재료, 본체(body) 또는 층의 빛을 전달하는 능력, 즉 입사광 강도에 전달되는 비율이다.또한, 색은 그의 L*a*b 값에 의해 또는 치과 산업에서 통상 사용되는 색 코드(color code)에 의해 특성화될 수 있다.  이러한 색 코드의 예는 비타판 클래시컬(Vitapan classical)�� 및 비타 3D 매스터(Vita 3D Master)�� (둘 다 비타 잔파브리크 하. 라우터 게엠베하 운트 콤파니 카게(VITA Zahnfabrik H. Rauter GmbH 0026# Co. KG)로부터), 및 크로마스콥(Chromascop)�� (이보클라 비바덴트 아게(Ivoclar Vivadent AG)로부터)를 포함한다.상이한 층의 색이 자연치의 색의 범위인 것이 특히 바람직하다.변형 계수의 계산은 일반적으로 블랭크의 상이한 층 각각을 커버(cover)하는 위치에서 비커스 경도의 복수회의 측정을 기초로 한다.  또한, 블랭크를 개별 부분 또는 디스크로 절단함으로써 이용가능(accessible)하게 되는, 블랭크의 내부 표면에 대한 비커스 경도의 측정을 포함시키는 것이 가능하다.  측정이 블랭크로부터 제조될 전형적인 복원물의 크기 이상인 블랭크의 일부를 커버하는 것이 추가로 바람직하다.한 실시양태에 따라, 변형 계수는 블랭크의 외부 표면 상에 상이한 층을 구분하는(intercepting) 제1 선을 따라서 일정 거리로 분포되는 측정 지점에서 HV2.5의 측정에 기초하여 계산된다.  바람직하게는, 추가적 측정 지점은 블랭크를 절단함으로써 이용가능하게 된, 블랭크의 중심에서 표면 상의 제1 선에 평행하는 제2 선을 따라서 일정 거리로 분포된다.  추가로 추가적 측정 지점은 제1 선 및 제2 선의 상부 및 하부 말단을 연결하는 선을 따라서 일정 거리로 분포될 수 있다.  제1 선과 제2 선을 따라서 측정 지점 사이의 일정 거리가 5 mm 이하인 것이 특히 바람직하다.  블랭크의 중심에서의 표면이 블랭크를 절반으로 절단함으로써 이용가능하게 된 것임이 추가로 바람직하다. CAD/CAM 적용을 위한 예비 소결된 세라믹 재료의 HV2.5 값은 전형적으로 300 내지 1000 MPa의 범위이다.제2 측면에서, 또한, 본 발명은 2개 이상의 상이한 층을 포함하고, 850 내지 1350℃, 특히 900 내지 1200℃, 바람직하게는 950 내지 1150℃, 더욱 바람직하게는 1000 내지 1100℃의 범위의 온도에서, 가장 바람직하게는 약 1100℃의 온도에서 소결 단계 후, 상이한 층 각각에 대해 HV2.5의 1회 이상의 측정에 기초하여 계산되는, 0.4 미만, 특히 0.35 미만, 더욱 특히 0.3 미만, 바람직하게는 0.25 미만, 더욱 바람직하게는 0.2 미만, 가장 바람직하게는 0.1 미만의 변형 계수를 갖는, 치아 복원물의 제조를 위한 다층 산화물 세라믹 미가공체를 제공한다.상기 계수에서,HV2.5는 ISO 14705:2008에 따라 2.5 kgf (24.517 N)의 하중에서 측정된 비커스 경도이고;HVmax는 HV2.5의 측정 값의 최대이고;HVmin은 HV2.5의 측정 값의 최소이며;는 HV2.5의 측정 값의 산술 평균이다.소결 단계는 바람직하게는 미가공체를 1 내지 10 K/분, 바람직하게는 5 K/분의 가열 속도로, 목적하는 소결 온도 미만 50 K의 온도까지, 및 1 내지 3 K/분, 바람직하게는 1 K/분의 가열 속도로, 목적하는 소결 온도, 바람직하게는 약 1100℃까지 가열하고, 이 온도에서 30 내지 480분, 바람직하게는 120분 동안 유지하는 것을 포함한다.  특정의 실시양태에서, 소결 단계는 미가공체를 5 K/분의 가열 속도로, 목적하는 소결 온도 미만 50 K의 온도까지, 및 1 K/분의 가열 속도로, 목적하는 소결 온도, 바람직하게는 약 1100℃까지 가열하고, 이 온도에서 120분 동안 유지하는 것을 포함한다.  미가공체가 결합제를 포함하는 경우, 전형적으로, 바람직하게는 0.1 내지 0.5 K/분, 바람직하게는 0.1 내지 0.3 K/분, 더욱 바람직하게는 0.25 K/분의 가열 속도로, 300℃, 500℃ 또는 700℃까지 가열하며 유지 시간은 300℃ 및/또는 500℃ 및/또는 700℃에서 20 내지 120분, 바람직하게는 60분임을 포함하는 결합제 제거(debinding) 단계가 소결 단계에 선행된다.  특정의 실시양태에서, 결합제 제거 단계는 0.25 K/분의 가열 속도로 700℃까지 가열하며 유지 시간은 300℃, 500℃ 및 700℃에서 60분임을 포함한다.본원에 사용된 바와 같이 용어 "미가공체"는 일반적으로 산화물 세라믹 분말을 압밀화, 예컨대 압축함으로써 제조된, 미소결 세라믹체를 지칭한다.미가공체는 2개 이상의 상이한 층을 포함하며, 이 층은 바람직하게는 화학적 조성의 면에서 상이하다.  미가공체의 바람직한 실시양태는 본 발명의 제1 측면에 따른 예비 소결된 다층 산화물 세라믹 블랭크에 관하여 상기 기재된 바와 같다.  미가공체는 일반적으로 이러한 블랭크에 대한 전구체로서 적합하다.제3 측면에서, 또한, 본 발명은 2개 이상의 상이한 층을 포함하는 치아 복원물의 제조를 위한 다층 산화물 세라믹체로서, 여기서 2개 이상의 상이한 층의 소결 거동이 조정되어(aligned) 세라믹체가 변형 없이 소결될 수 있게 하는 것인 세라믹체를 제공한다.세라믹체는 2개 이상의 상이한 층을 포함하며, 이들 층은 바람직하게는 화학적 조성의 면에서 상이하다.  한 바람직한 실시양태에서, 세라믹체는 예비 소결된 다층 산화물 세라믹 블랭크이다.  또 다른 바람직한 실시양태, 세라믹체는 다층 산화물 세라믹 미가공체이다.  산화물 세라믹체의 추가의 바람직한 실시양태는 본 발명의 제1 측면에 따른 예비 소결된 다층 산화물 세라믹 블랭크에 관하여 상기 기재된 바와 같다.소결 거동은 전형적으로, 850 내지 1350℃, 특히 900 내지 1200℃, 바람직하게는 950 내지 1150℃, 더욱 바람직하게는 1000 내지 1100℃의 범위의 온도에서, 가장 바람직하게는 약 1100℃의 온도에서 소결 직후 상대적 선형 수축이다.  소결은 바람직하게는 산화물 세라믹 재료를 1 내지 10 K/분, 바람직하게는 5 K/분의 가열 속도로, 목적하는 소결 온도 미만 50 K의 온도까지, 및 1 내지 3 K/분, 바람직하게는 1 K/분의 가열 속도로, 목적하는 소결 온도, 바람직하게는 약 1100℃까지 가열하고, 이 온도에서 30 내지 480분, 바람직하게는 120분 동안 유지하는 것을 포함한다.  특정의 실시양태에서, 소결은 산화물 세라믹 재료를 5 K/분의 가열 속도로, 목적하는 소결 온도 미만 50 K의 온도까지, 및 1 K/분의 가열 속도로, 목적하는 소결 온도, 바람직하게는 약 1100℃까지 가열하고, 이 온도에서 120분 동안 유지하는 것을 포함한다.  산화물 세라믹 재료가 결합제를 포함하는 경우, 전형적으로, 바람직하게는 0.1 내지 0.5 K/분, 바람직하게는 0.1 내지 0.3 K/분, 더욱 바람직하게는 0.25 K/분의 가열 속도로, 300℃, 500℃ 또는 700℃까지 가열하며 유지 시간은 300℃ 및/또는 500℃ 및/또는 700℃에서 20 내지 120분, 바람직하게는 60분임을 포함하는 결합제 제거 단계가 소결 단계에 선행된다.  특정의 실시양태에서, 결합제 제거 단계는 0.25 K/분의 가열 속도로 700℃까지 가열하며 유지 시간은 300℃, 500℃ 및 700℃에서 60분임을 포함한다.2개 이상의 상이한 층의 소결 거동이 2개 이상의 상이한 층의 소결 거동이 0.15% 미만, 특히 0.10% 미만, 바람직하게는 0.05% 미만 차이가 나도록 조정되는 것이 또한 바람직하다.한 실시양태에 따라, 2개 이상의 상이한 층의 소결 거동은 이들 층 중 적어도 하나가 거기에 혼입된 도펀트(dopant)를 포함하도록 조정된다.  도펀트는 전형적으로 상당한 착색 효과를 갖지 않는 재료로부터 선택된다.  도펀트는 바람직하게는 소결 조제 및 소결 억제제로부터 선택된다.  소결 조제는 일반적으로, 산화물 세라믹 재료의 소결을 용이하게 하고, 그로 인해 소정의 상대적 선형 수축률을 수득하기 위해 필요한 소결 온도를 저하시키는 도펀트이다.  바람직한 소결 조제는 Al2O3이다.  소결 억제제는 일반적으로, 산화물 세라믹 재료의 소결을 저해하고, 그로 인해 소정의 상대적 선형 수축률을 수득하기 위해 필요한 소결 온도를 증가시키는 도펀트이다.  바람직한 소결 억제제는 Y2O3이다.또 다른 실시양태에 따라, 2개 이상의 상이한 층의 소결 거동은 상이한 층이 상이한 1차 및/또는 2차 입자 크기 및/또는 상이한 비표면적을 갖는 산화물 세라믹 재료를 포함하도록 조정된다.  1차 및 2차 입자 크기는 전형적으로 화상 분석 방법, 예컨대 투과 전자 현미경법 (TEM) 또는 주사 전자 현미경법 (SEM)을 사용하여 측정된다.  비표면적은 전형적으로 BET 방법에 따라 기체 흡착에 의해 측정된다.또 다른 실시양태에 따라, 2개 이상의 상이한 층의 소결 거동은 상이한 층을 상이한 정도의 부분 치밀화에, 특히 상이한 정도의 분말 압밀화에 의해 적용시키도록 조정된다.특히 바람직한 실시양태에 따라, 2개 이상의 상이한 층의 소결 거동은 상기 척도 중 2개 이상의 조합에 의해 조정된다.제4 측면에서, 또한, 본 발명은 상이한 층의 소결 거동을 조정하는 것을 포함하는, 변형 없이 소결될 수 있는, 2개 이상의 상이한 층을 갖는 다층 산화물 세라믹체의 제조 방법을 제공한다.  세라믹체는 2개 이상의 상이한 층을 포함하며, 이들 층은 바람직하게는 화학적 조성의 면에서 상이하다.  한 바람직한 실시양태에서, 세라믹체는 예비 소결된 다층 산화물 세라믹 블랭크이다.  또 다른 바람직한 실시양태에서, 세라믹체는 다층 산화물 세라믹 미가공체이다.  산화물 세라믹체의 추가의 바람직한 실시양태는 본 발명의 제1 측면에 따른 예비 소결된 다층 산화물 세라믹 블랭크에 관하여 상기 기재된 바와 같다.방법은 전형적으로 (a)	소결 거동의 면에서 상이한, 하나 이상의 제1 산화물 세라믹 재료 및 제2 산화물 세라믹 재료를 제공하는 단계; 및(b)	산화물 세라믹 재료 중 적어도 하나를 적합화(adapting)하여 제1 산화물 세라믹 재료의 소결 거동을 제2 산화물 세라믹 재료의 소결 거동에 맞춰 조정하는 단계를 포함한다.상기 정의된 단계 (a) 및 (b)에서, 소결 거동은 전형적으로, 850 내지 1350℃, 특히 900 내지 1200℃, 바람직하게는 950 내지 1150℃, 더욱 바람직하게는 1000 내지 1100℃의 범위의 온도에서, 가장 바람직하게는 약 1100℃의 온도에서 소결 직후 상대적 선형 수축이다.  소결은 바람직하게는 산화물 세라믹 재료를 1 내지 10 K/분, 바람직하게는 5 K/분의 가열 속도로, 목적하는 소결 온도 미만 50 K의 온도까지, 및 1 내지 3 K/분, 바람직하게는 1 K/분의 가열 속도로, 목적하는 소결 온도, 바람직하게는 약 1100℃까지 가열하고, 이 온도에서 30 내지 480분, 바람직하게는 120분 동안 유지하는 것을 포함한다.  특정의 실시양태에서, 소결은 산화물 세라믹 재료를 5 K/분의 가열 속도로, 목적하는 소결 온도 미만 50 K의 온도까지, 및 1 K/분의 가열 속도로, 목적하는 소결 온도, 바람직하게는 약 1100℃까지 가열하고, 이 온도에서 120분 동안 유지하는 것을 포함한다.단계 (a)에서 제1 산화물 세라믹 재료의 소결 거동 및 제2 산화물 세라믹 재료의 소결 거동은 0.15% 이상, 특히 0.25% 이상, 바람직하게는 0.5% 이상, 더욱 바람직하게는 1.0% 초과로 차이가 나는 것이 또한 바람직하다.  단계 (b)에서 적합화의 결과 제1 산화물 세라믹 재료의 소결 거동 및 제2 산화물 세라믹 재료의 소결 거동이 0.15% 미만, 특히 0.10% 미만, 바람직하게는 0.05% 미만 차이가 나게 되는 것이 또한 바람직하다.또한, 방법은 전형적으로(c)	산화물 세라믹 재료의 층을 형성시키고 서로의 상부에 층을 배열하거나, 제1 산화물 세라믹 재료에서 제2 산화물 세라믹 재료로의 연속 기울기를 포함하는, 산화물 세라믹 재료의 층을 형성시키는 단계;(d)	임의로 산화물 세라믹 재료를 압밀화, 특히 압축하여, 미가공체를 수득하는 단계; 및(e)	임의로 산화물 세라믹 재료를 예비 소결시켜 예비 소결된 세라믹 블랭크를 수득하는 단계를 포함한다.한 실시양태에 따라, 산화물 세라믹 재료 중 적어도 하나를 적합화하는 것은 도펀트를 상기 산화물 세라믹 재료에 혼입하는 것을 포함한다.  도펀트는 전형적으로 상당한 착색 효과를 갖지 않는 재료로부터 선택된다.  도펀트는 바람직하게는 소결 조제 및 소결 억제제로부터 선택된다.  소결 조제는 일반적으로, 산화물 세라믹 재료의 소결을 용이하게 하고, 그로 인해 소정의 상대적 선형 수축률을 수득하기 위해 필요한 소결 온도를 저하시키는 도펀트이다.  바람직한 소결 조제는 Al2O3이다.  소결 억제제는 일반적으로, 산화물 세라믹 재료의 소결을 저해하고, 그로 인해 소정의 상대적 선형 수축률을 수득하기 위해 필요한 소결 온도를 증가시키는 도펀트이다.  바람직한 소결 억제제는 Y2O3이다.바람직한 실시양태에 따라, 도펀트를 선택하여 이미 층에 존재하는 착색 산화물과 같은 첨가제의 효과에 반대로 작용하도록 할 수 있다.  예를 들어, 세라믹체의 특정 층에서의 첨가제의 존재가 소결을 용이하게 하는 효과를 초래하는 경우, Y2O3와 같은 소결 억제제를 첨가하여 이러한 효과에 반대로 작용하도록 할 수 있다.  세라믹체의 특정 층에서의 첨가제의 존재가 소결을 저해하는 효과를 초래하는 경우라면, Al2O3와 같은 소결 조제를 첨가하여 이러한 효과에 반대로 작용하도록 할 수 있다.바람직한 실시양태에 따라, 산화물 세라믹 재료를 도펀트로, 특히, 소결 직후 도펀트로 전환될 수 있는 수용성 염의 수용액으로, 가장 바람직하게는 유동층 장치를 사용하여, 코팅함으로써 도펀트를 산화물 세라믹 재료에 혼입한다.  니트레이트 및 클로라이드가 특히 바람직하다.또 다른 실시양태에 따라, 산화물 세라믹 재료 중 적어도 하나를 적합화하는 것은 상기 산화물 세라믹 재료의 적어도 일부의 1차 및/또는 2차 입자 크기 및/또는 비표면적을 변화시키는 것을 포함한다.  1차 및 2차 입자 크기는 전형적으로 화상 분석 방법, 예컨대 투과 전자 현미경법 (TEM) 또는 주사 전자 현미경법 (SEM)을 사용하여 측정된다.  비표면적은 전형적으로 BET 방법에 따라 기체 흡착에 의해 측정된다.또 다른 실시양태에 따라, 산화물 세라믹 재료 중 적어도 하나를 적합화하는 것은 상기 산화물 세라믹 재료를 상이한 정도의 부분 치밀화에 적용시키는 것을 포함한다.  이는 예를 들어 서로 독립적으로 상이한 압력에서 상이한 층을 압밀화, 특히 압축시킨 다음에 이들 층을 조합함으로써 달성될 수 있다.  또한, 제1 층을 가압성형 다이에 도입하고 상기 층을 제1 압력에 적용시킨 다음에, 하나 이상의 추가의 층을 제1 층의 상부에 동일 가압성형 다이에 도입하고 제1 압력보다 낮은 제2 압력에 적용시키는 것이 가능하다.특히 바람직한 실시양태에서, 상이한 층의 소결 특성을 조정하는 것은 상기 척도 중 2개 이상의 조합을 포함한다.제5 측면에서 또한, 본 발명은 제4 측면의 방법에 의해 수득가능한 다층 산화물 세라믹체에 관한 것이다.  산화물 세라믹체의 바람직한 실시양태는 본 발명의 제1 측면에 따른 예비 소결된 다층 산화물 세라믹 블랭크에 관하여 상기 기재된 바와 같다.본 발명에 따른 다층 산화물 세라믹체는 치아 복원물의 제조에 특히 적합하다.  따라서, 제6 측면에서 또한, 본 발명은 본 발명의 선행 측면에 관해 상기 정의된 바와 같은, 다층 세라믹체, 예컨대 예비 소결된 다층 세라믹 블랭크 또는 다층 세라믹 미가공체를 사용하는 것을 포함하는, 치아 복원물의 제조 방법에 관한 것이다.치아 복원물의 제조 방법은 바람직하게는 다층 세라믹체, 특히 예비 소결된 다층 세라믹 블랭크를 목적하는 기하학적 구조로 성형하여 성형된 세라믹 제품을 수득하는 것을 포함한다.  성형을 기계처리(machining)에 의해 수행하는 것이 바람직하다.  기계처리는 전형적으로 컴퓨터에 의해, 바람직하게는 CAD/CAM 공정을 사용하여 제어된다.바람직한 실시양태에 따라, 성형된 세라믹 제품은 치아 골조(dental framework), 지대치 또는 일체형(monolithic) 전체-윤곽(full-contour) 치아 복원물, 특히 멀티-유닛 치아 복원물의 형상을 갖는다.또한, 방법이 성형된 세라믹 제품을 치밀 소결시켜 치아 복원물을 수득하는 것을 포함하는 것이 추가로 바람직하다.본 발명은 실시예를 기초로 하여 이하에서 보다 상세히 설명된다.실시예 산화물 분말을 착색제 및 /또는 도펀트로 코팅하는 일반 절차산화물 분말 상에 코팅될 원소의 적합한 양의 수용성 염 및 0.1 - 2 wt.-% (코팅될 분말의 양에 대해)의 수용성 결합제, 예컨대 폴리비닐알콜 (예를 들어 치시머 운트 슈바르츠(Zschimmer 0026# Schwarz)사로부터의 옵타픽스(Optapix) PAF2 또는 PAF35)을 함유하는 수용액을 약 0.5 시간 동안 (예를 들어 자기 교반기를 사용하여) 교반함으로써 균질화하였다.  수득된 용액을 유동층 과립화기에 의하여 산화물 분말 상에 완전히 적용하였다.  이 단계 동안에 분말을 압축 공기 (0.15 - 0.30 bar, 30 - 80℃)에 의하여 유동층으로서 현탁액에 보관하고, 착색 용액을 2 내지 6 bar의 분무압에서 분무함으로써 이러한 유동층 위에 배열된 노즐을 통해 분말에 적용하였다.  가열된 압축 공기를 공정 동안에 코팅된 분말의 동시 건조에 제공하였다.실시예 1도펀트 (즉 비착색 소결 조제 또는 소결 억제제)를 착색 또는 착색되지 않은 분말에 첨가함으로써 수축 특성의 제어:원료 지르코니아 분말 (TOSOH TZ-3YSB-C)을 이하에 표에 명시된 바와 같이 일반 절차를 사용하여 착색 원소의 니트레이트 염으로 임의로 코팅함으로써 베이식(basic) 산화물 분말을 수득하였다.  1) 소결 후 산화물 혼합물의 총 질량을 기준으로 함2) 3 wt.-% Y2O3 및 0.25 wt.-% Al2O3 포함상기 베이식 분말을 이하에 표에 명시된 바와 같이 일반 절차를 사용하여 Y 또는 Al의 니트레이트 염으로 추가로 코팅함으로써 도핑된 산화물 분말을 제조하였다. 1) 소결 후 산화물 혼합물의 총 질량을 기준으로 함도핑된 산화물 분말을 100-250 MPa에서 냉간 단축 가압성형하고, 500℃에서 결합제를 제거하고 5 K/분의 가열 속도로 900℃까지 및 1 K/분의 가열 속도로 1150℃까지 950 내지 1150℃의 온도 범위에 걸쳐 열 처리에 적용시켰다.  온도의 함수로서 상대적 수축의 플롯을 도 1에 나타냈다.이 도면에서 알 수 있는 바와 같이, 0.5 wt%의 소결 억제제 Y2O3를 도핑되지 않은 착색 분말 MO2-1에 첨가하여 도핑된 착색 분말 MO2-4를 수득하는 것은 1%의 상대적 선형 수축을 수득하는데 필요한 예비 소결 온도를 약 18℃ 증가시켰다.  0.05 wt%의 소결 조제 Al2O3를 도핑되지 않은 착색되지 않은 분말 화이트-1에 첨가하여 도핑된 착색되지 않은 분말 화이트-2를 수득하는 것은 1%의 상대적 선형 수축을 수득하는데 필요한 예비 소결 온도를 약 5℃ 감소시켰다.  상이한 층에서 도핑된 및 도핑되지 않은 분말 또는 상이하게 도핑된 분말을 조합함으로써, 소정의 소결 온도에서의 수축을 동등화하여 이들 분말로부터 제조된 다층 블록이 예비 소결된 또는 치밀 소결된 상태에서 변형을 나타내지 않도록 할 수 있었다.실시예 2도핑된 산화물 세라믹 분말을 사용한 예비 소결된 다층 산화물 세라믹 블록실시예 1에 따른 산화물 분말, 또는 이러한 분말의 혼합물을 가압성형 다이에 연속적으로 도입하여 일련의 층을 수득하고 분말을 100 내지 150 MPa에서 단축으로 가압성형하여 미가공체를 수득함으로써 하기 표에 명시된 바와 같은 유형 A 및 B의 블록 (40±1 mm x 15.5±0.5 mm x 19±1 mm)을 제조하였다.  유형 A 및 B의 각각 3개의 본체를 제조하였다.그 다음에 미가공체를 머플 퍼니스(muffle furnace)로 옮기고, 동일 유형의 3개의 본체 각각을 상이한 배향으로 내화성 코디어라이트(cordierite) 세터(setter) 플레이트 상에 배치하여, 수득된 예비 소결된 블랭크에서 관찰된 임의의 변형이 단지 퍼니스 내에 온도 불균등으로 인한 것을 제외하도록 하였다.  미가공체를 결합제 제거 및 예비 소결을 위한 하기 온도 프로그램에 적용하였다:300℃까지 0.25 K/분, 유지 시간 60분500℃까지 0.25 K/분1120℃까지 1 K/분, 유지 시간 120분.예비 소결 후, 동일 유형의 3개의 블록을 동일하게 배향하고 그의 페이스면(face plane)을 통해 서로 접착시켜 더욱 분명하게 임의의 변형을 설명하도록 하였다.접착된 예비 소결된 불록의 사진을 도 2A (유형 A의 블록) 및 2B (유형 B의 블록)에 나타냈고, 여기서 시선의 주된 방향(main line of sight)은 상이한 층의 배열과 평행하였다.  직선 눈금자(straight scale)를 설명을 위한 블록 옆에 배치하였다.  단지 도핑되지 않은 산화물 세라믹 분말을 사용한 유형 A의 비교용 예비 소결된 블록이 변형된 것으로 밝혀졌으며, 한편 도핑된 산화물 세라믹 분말을 사용한 유형 B의 예비 소결된 블록은 변형되지 되지 않은 것으로 밝혀졌다.실시예 3변형 계수의 측정실시예 2A 및 2B에서 수득된 바와 같은 유형 A 및 B의 예비 소결된 블록의 복수개의 측정 지점에서 비커스 경도 HV2.5 (0.5-1.0 GPa)를 측정하였다.  측정 지점의 위치는 도 3에 개략적으로 명시되었으며, 여기서 z는 상이한 층이 배열되는 차원이다.  결과를 하기 표에 제시하였다:1) 도 3에 명시된 바와 같음좌표 101 내지 137에서 측정된 경도 값을 도 4A (블록 A) 및 4B (블록 B)에 추가로 나타냈다.  이들 도표에서, 파선은 변형 계수 d = 0.4를 제공하는 경도 값의 범위를 나타낸다.블록 A는 비대칭 분포 및 높은 분산의 경도 값을 나타냈다.  변형 계수는 d = 0.539로 측정되었다.  이러한 수준의 변형은 CAD/CAM 블록으로서의 적용에 허용되지 않는다.  이러한 블록으로부터 제조된 치아 골조는 매우 불량한 정확도의 착용감을 나타낼 것이다.이와 대조적으로, 블록 B는 가압성형 단계 동안에 일어나는 압력 불균등을 단지 반영하는, 경도 값의 대칭 분포를 나타냈다.  경도 값의 전반적인 분산은 낮았다.  변형 계수는 d =0.238로 측정되었다.  이러한 수준의 변형은 CAD/CAM 블록으로서의 적용에 허용되며, 이러한 블록으로부터 제조된 치아 골조는 양호한 정확도의 착용감을 나타낼 것이다.실시예 4도핑된 산화물 세라믹 분말을 사용한 전부 소결된 다층 산화물 세라믹 블록실시예 2에서 기재된 바와 같은 유형 B의 예비 소결된 블록을 제조하고 1500℃에서 이들 블록을 전부 소결시키고, 30분 시간을 유지함으로써 3개의 블록 (31.5 mm x 12.5 mm x 15.3 mm)을 제조하였다.  소결 후, 블록을 서로의 상부에 배치하였다.  수득된 블록의 사진을 도 5에 나타냈고, 여기서 시선의 주된 방향은 상이한 층의 배열과 평행하였다.  심지어 최종적으로 치밀화된 상태에서, 도핑된 산화물 세라믹 분말을 사용한 유형 B의 블록은 변형을 나타내지 않았다.실시예 5 (비교용)두가지 상이한 원료 지르코니아 분말로부터 유래된 산화물 분말로부터 이층 블록 (29 mm x 4.6 mm x 5.8 mm)을 제조하였고, 이러한 원료 분말 중 하나는 이하에 표에 명시된 바와 같이 일반 절차를 사용하여 착색 원소로 코팅하였다.1) 소결 후 산화물 혼합물의 총 질량을 기준으로 함2) 0.05 wt.-% Al2O3 포함, 비표면적 ~ 13 ㎡/g3) 0.25 wt.-% Al2O3 포함, 비표면적 ~ 7 ㎡/g두가지 산화물 분말을 가압성형 다이에 연속적으로 도입하고 150 내지 200 MPa에서 단축으로 가압성형하여 이층 미가공체를 수득한 다음에 하기 소성 사이클을 사용하여 예비 소결하였다:300℃까지 0.25 K/분, 유지 시간 120분500℃까지 0.25 K/분700℃까지 0.5 K/분, 유지 시간 120분1050℃까지 1 K/분, 유지 시간 120분수득된 블록의 사진을 도 6에 나타냈다.  블록은 변형되고 착색되지 않은 층, 즉 더 큰 비표면적의 지르코니아 분말을 함유한 층 쪽으로 만곡된 것으로 밝혀졌다.실시예 6화이트이고 음영처리된 2개의 층을 포함하는 4-유닛 일체형 브릿지를 모의하는 4개의 가늘고 긴 직사각형 블록 (46 mm x 7.5 mm x 5.8 mm)을, 이하에 표에 따라 제제화된 Y-TZP 지르코니아 분말로부터 제작하였다.  두 층의 분말을 진동 테이블 상에 심플한(simple) 강철 채널 몰드에 순차적으로 부어 층 사이의 적정하게 평탄한 계면을 보장하고, 약 18 MPa의 압력을 사용하여 단축으로 압밀화하였다.  수득된 단축으로 예비-가압성형된 미가공 압밀체(compact)를 라텍스 백(latex bag)에 진공 밀봉하고 추가적으로 약 345 MPa에서 냉간 정수압 가압성형하고 2시간 동안 1500℃에서 최종적으로 소결하였다.  변형/곡률의 부재 또는 존재에 관한 시각적 관찰 결과를 이하에 표에 요약하였다.1) 0 wt.-% Fe2O3 포함; 비표면적 ~ 13 ㎡/g2) 0 wt.-% Fe2O3 포함; 비표면적 ~ 7 ㎡/g3) 0.14 wt.-% Fe2O3 포함; 비표면적 ~ 13 ㎡/g4) 0.19 wt.-% Fe2O3 포함; 비표면적 ~ 7 ㎡/g이들 결과에 의해 나타낸 바와 같이, 상이한 층에서 사용된 분말들 또는 분말의 비표면적을 적합화함으로써, 그러한 층에서의 분말의 수축 거동을 동등화하여 변형을 방지할 수 있었다.  더욱 특히, 음영처리된 층 (실시예 6B) 또는 화이트 층 (실시예 6D) 내에 유사한 화학 조성이지만 상이한 비표면적의 상이한 분말을 조합함으로써, 생성된 분말 혼합물의 비표면적은 다른 층의 비표면적과 동등하게 되어 예비 소결되고 치밀 소멸된 상태에서 효과적으로 변형을 방지하도록 할 수 있었다.실시예 7상이하게 예비 치밀화된 분말의 소결 거동지르코니아 세라믹 분말 (KCM KZ-3YF(SD)AC)의 샘플을 100, 150, 200 및 250 MPa의 압력에서 냉간 단축 가압성형하고 500℃에서 결합제를 제거하였다.  수득된 치밀화된 분말을 5 K/분의 가열 속도로 900℃까지 및 1 K/분의 가열 속도로 1150℃까지 950 내지 1150℃의 온도 범위에 걸쳐 열 처리에 적용시켰다.  온도의 함수로서 상대적 수축의 플롯을 도 7에 나타냈다.  이 도면에서 알 수 있는 바와 같이, 산화물 세라믹 분말의 소결 거동은 상기 분말을 상이한 정도의 부분 치밀화에 적용시킴으로써 적합화될 수 있다.  상이한 층에서 사용되는 분말을 상이한 정도의 부분 치밀화에 적용시킴으로써, 소정의 소결 온도에서의 그의 선형 수축을 동등화하여 이들 분말로부터 제조된 다층 블록이 예비 소결된 또는 치밀 소결된 상태에서 변형을 나타내지 않도록 할 수 있었다.